(57)【要約】【課題】  視野の明るさを保ちつつ眩しさを抑える一方、鮮明な色感が得られる光線透過フィルターに適する合成樹脂成形体の提供。【解決手段】  標準比視感度曲線の中心波長近傍に極大吸収値を有する有機色素と共に紫外線吸収剤および青色光吸収剤を含有し、５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上である合成樹脂成形体。【選択図】  なし【特許請求の範囲】
【請求項１】
５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上である光線透過フィルター。
【請求項２】
標準比視感度曲線の中心波長近傍に極大吸収値を有する有機色素、紫外線吸収剤および青色光吸収剤を含有する請求項１記載の光線透過フィルター。
【請求項３】
赤外線吸収もしくは反射剤を含有し、５９０〜６６０ｎｍの波長範囲に透過率曲線の極大値を有し、該極大値での透過率が３０％以上、かつ、４７０〜５５０ｎｍの波長範囲のいずれの波長においても透過率が１５％以上である請求項１または２記載の光線透過フィルター。
【請求項４】
標準比視感度曲線の中心波長近傍に極大吸収値を有する有機色素が式（Ｉ）：
【化１】
2006031030.tif 000005
（式中、ｍおよびｎは、同一または異なって１〜４の整数を表す）で表されるスクアリリウム化合物である請求項２または３記載の光線透過フィルター。
【請求項５】
偏光素子を一体として含んでなる請求項１〜４のいずれかに記載の光線透過フィルター。
【請求項６】
カラー像を表示する装置の部分として、もしくはカラー像の観察用設備の部分として使用されるか、または該装置もしくは該設備に組み付けて使用される請求項１〜５のいずれかに記載の光線透過フィルター。
【請求項７】
カラー像を表示する装置が電子ディスプレイ装置である請求項６記載の光線透過フィルター。
【請求項８】
カラー像の観察用設備が眺望用窓である請求項６記載の光線透過フィルター。
【請求項９】
電子ディスプレイ装置が、ブラウン管、蛍光表示管、電界発光パネル、発光ダイオード、プラズマパネル、発熱電球、レーザーディスプレイ、液晶ディスプレイまたはエレクトロクロミックディスプレイである請求項７記載の光線透過フィルター。
【請求項１０】
標準比視感度曲線の中心波長近傍に極大吸収値を有する有機色素を含有し、５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上であり、ここに、標準比視感度曲線の中心波長近傍に極大吸収値を有する有機色素が式（Ｉ）：
【化２】
2006031030.tif 000006
（式中、ｍおよびｎは、同一または異なって１〜４の整数を表す）で表されるスクアリリウム化合物である光線透過フィルター。
【請求項１１】
赤外線吸収もしくは反射剤を含有し、５９０〜６６０ｎｍの波長範囲に透過率曲線の極大値を有し、該極大値での透過率が３０％以上、かつ、４７０〜５５０ｎｍの波長範囲のいずれの波長においても透過率が１５％以上である請求項１０記載の光線透過フィルター。
【請求項１２】
偏光素子を一体として含んでなる請求項１０または１１に記載の光線透過フィルター。
【請求項１３】
カラー像を表示する装置の部分として、もしくはカラー像の観察用設備の部分として使用されるか、または該装置もしくは該設備に組み付けて使用される請求項１０〜１２のいずれかに記載の光線透過フィルター。
【請求項１４】
カラー像を表示する装置が電子ディスプレイ装置である請求項１３記載の光線透過フィルター。
【請求項１５】
カラー像の観察用設備が眺望用窓である請求項１３記載の光線透過フィルター。
【請求項１６】
電子ディスプレイ装置が、ブラウン管、蛍光表示管、電界発光パネル、発光ダイオード、プラズマパネル、発熱電球、レーザーディスプレイ、液晶ディスプレイまたはエレクトロクロミックディスプレイである請求項１４記載の光線透過フィルター。
【発明の詳細な説明】
【技術分野】
【０００１】
本発明は、視野の明るさを維持しつつ、光線の眩しさを緩和し、かつ鮮明な色感が得られる光線透過フィルター用に適する合成樹脂成形体に関する。
【背景技術】
【０００２】
知られているように、パソコン、ワープロなどのＣＲＴ画面からは紫外線その他眼に何らかの影響を及ぼす可能性のある光線が発生する。この対策として、画面の前面にフィルターが使用されている。このフィルターとしては、通常、画面からの反射光防止作用を有するものがある。また、紫外線遮光の機能を有するものや、画面の眩しさを抑えるため光線透過率を抑えているものもあるが、この機能は、太陽光線の透過を調整するために使用される一般的なサングラスの機能と共通する。一般的なサングラスでは、眩しさを抑えるために標準比視感度曲線（図２）の中心波長近傍の透過率を抑えることを目的として作られている。しかしながら、一般のサングラスでは図３のように他の波長部分の透過率も抑えられている。このため、薄暮等の光線量が少ない環境下でサングラスを使用したとき、視野が全般的に暗くなり、外界の物体を視認するのに支障を来す場合がある。すなわち、眩しさを抑えようとした結果、全体の透過光線量が減り過ぎ、対象物を十分視認できない状態となる場合がある。
【０００３】
全般的な明るさを維持しながらも標準比視感度曲線の中心波長近傍の透過率を抑えて防眩効果を発揮するサングラスとしては、ガラスにネオジムやジジムを含有させて５９０ｎｍ付近の光線を吸収させるサングラスが知られている。しかしながら、取扱い易さという観点からすれば、素材としては、ガラスよりはプラスチック等の合成樹脂、特に、耐衝撃性の高いポリカーボネートが望ましい。しかるに、プラスチック、特に、ポリカーボネート製でかかる要望を満たすものは存在しなかった。視感度のよい５５０〜６００ｎｍの光を幅広く吸収する眼鏡用レンズが特公昭５３−３９９１０に開示されているが、該眼鏡用レンズではジエチレングリコールビスアリルカーボネート（ＣＲ−３９）を素材として使用しており、これをポリカーボネートにすると染色困難とされている。また、該眼鏡用レンズは５５０〜６５０ｎｍ付近（黄色〜橙色）で緩やかに透過率が低くなるものであり、防眩効果を高める目的で黄色光の透過率を低くすると、これに伴って橙色光の透過率も低下し、色バランスを悪くするおそれがある。
【０００４】
ＣＲＴ用のフィルターの場合も同様のことが言えるのであって、前記したような、黄色〜橙色域で緩やかに透過率が低くなるような眼鏡用レンズと同等の構成でＣＲＴ用フィルターを製作し、これを使用した場合、ＣＲＴ画面が今日のテレビゲームのように多彩なカラー動画面であるときは全体の透過光線量が減り過ぎて色彩の区別がつき難くなり、対象画面を十分視認できない状態となる場合がある。
【発明の開示】
【発明が解決しようとする課題】
【０００５】
本発明の目的は、視野の明るさを保ちつつ眩しさを抑える一方、鮮明な色感が得られる光線透過フィルターに適する合成樹脂成形体を提供することにある。
【課題を解決するための手段】
【０００６】
本発明者らは、光線の一定の波長域についての光線透過率等を抑制することにより前記の課題を解決できることを見い出し、本発明を完成するに至った。
【０００７】
本発明は、標準比視感度曲線の中心波長近傍に極大吸収値を有する有機色素と共に紫外線吸収剤および青色光吸収剤を含有し、５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上である合成樹脂成形体を提供する。該合成樹脂成形体は、赤外線吸収もしくは反射剤を含有していてもよい。
【０００８】
本発明は、さらに、カラー像を表示する装置、例えばＣＲＴ表示装置等の電子ディスプレイ装置の部分として、もしくはカラー像の観察用設備の部分として使用される、または該装置もしくは該設備に組み付けて使用される光線透過フィルター用である上記構成の合成樹脂成形体をも提供する。
【発明の効果】
【０００９】
本発明の合成樹脂成形体は、眼に有害な紫外線、青色光、必要により赤外線を阻止できるとともに、ＣＲＴ、液晶ディスプレイ等の、カラー像を表示する装置の光線透過フィルターとしては可視光線の眩しさを軽減し、色バランスと色コントラストを良くし、かつ、輪郭をはっきりと見せ、また、眼に対する刺激の強い黄色光を減光して疲労を和らげることができる等、広範な用途に耐えるものである。例えば、前記のほか、交通機関の日除けシートや窓ガラスに使用しても景色を鮮明に見ることができ、また、信号機の青、黄、赤の識別、自動車のブレーキランプの識別もし易くなる。
【発明を実施するための最良の形態】
【００１０】
本明細書中において、標準比視感度曲線の中心波長とは、およそ５５５ｎｍを指し、標準比視感度曲線の中心波長近傍とは、概ね５３０〜５８５ｎｍの波長域を指す。また、標準比視感度曲線の中心波長近傍に極大吸収値を有する有機色素としては、式（Ｉ）：
【化１】
2006031030.tif 000002
（式中、ｍおよびｎは、同一または異なって１〜４の整数を表す）で表されるスクアリリウム化合物［以下、式（Ｉ）で表される化合物を化合物（Ｉ）という。他の式番号の化合物についても同様である］が好適である。
【００１１】
光線吸収用の色素として従来ガラスに使用されたことのあるネオジムやジジムは、無機材料であるため、高温で熔融して作るガラスレンズにおいては金属イオンの形で含有させることができるが、合成樹脂に練り込んだ場合、樹脂に熔融しないため十分に分散させることができず、合成樹脂には使用できなかった。本発明では、前記スクアリリウム化合物が合成樹脂に熔融し、かつ、これを光線吸収剤として使用することにより光線の眩しさを抑えることができるようになったのである。眩しさを抑える目的のためには、理想的には５５５ｎｍに最大吸収値を有するものがよいが、必ずしもそうである必要はなく、吸収ピークが５５５ｎｍ近傍であれば吸収ピークが幅を持つため標準比視感度曲線の中心波長近傍をかなりよく吸収し、実用上は問題なく眩しさを抑えることができる。
【００１２】
上記のスクアリリウム化合物自体は公知であり、例えばAngew. Chem. Internat. Edit., 7, 530-535(1968) 、Liebigs Ann. Chem., 712, 123(1968)等に記載の方法あるいはそれらに準じて製造することができる。
【００１３】
紫外線吸収剤としては、城北化学（株）製のＪＦ−８６、シブロ化成（株）のシーソーブ７０５等を使用できる。
【００１４】
青色光吸収剤としては、日本化薬（株）製のカヤセットイエローＡ−Ｇ、三井東圧染料（株）製のＰＳオレンジＧＧ等を使用できる。
【００１５】
赤外線吸収もしくは反射剤としては、日本化薬（株）製のＩＲ７５０、大日本インキ化学工業（株）製のＩＲアディティブ２００等を使用できる。
【００１６】
合成樹脂成形体の基材となる合成樹脂原料としては、その卓越した耐衝撃性からしてポリカーボネートが最適であり、その他、ポリメチルメタクリレート（ＰＭＭＡ）、ＣＲ−３９（米国ＰＰＧインダストリーズ社）またはセルロースアセテート、セルロースプロピオネート等の繊維素系プラスチック等を使用することもできる。
【００１７】
カラー像を表示する装置の例としては、電子ディスプレイ装置が挙げられる。本発明でいう電子ディスプレイ装置には、ブラウン管（ＣＲＴ：cathode ray tube）、蛍光表示管（ＶＦＤ：vacuum fluorescent display）、電界発光パネル（ＥＬＰ：electroluminescent panel）、発光ダイオード（ＬＥＤ：light emitting diode）、プラズマパネル（ＰＤＰ：plasma display panel）、発熱電球（ＩＣＬ：incandescent lamp）、レーザーディスプレイ等の発光型電子ディスプレイ装置、および液晶ディスプレイ（ＬＣＤ：liquid crystal display）、エレクトロクロミックディスプレイ（ＥＣＤ：electrochromic diaplay）等の非発光型電子ディスプレイ装置が含まれる。かかる電子ディスプレイ装置の表示方式としては、ブラウン管のような直視（direct view）形、投射型液晶ディスプレイのような投射（projection）形（フロントプロジェクション形とリアプロジェクション形がある）、ホログラフィーで代表されるオフスクリーン形がある。前記電子ディスプレイ装置のカラー像の光線透過フィルターとして本発明の合成樹脂成形体を使用した場合、効果が比較的良く表れる。該カラー像がゲームのような動きの激しい動画像であるときは、さらに良く効果を認めることができる。なお、本発明でいう電子ディスプレイ装置には、交通信号機および自動車のバックライトも含まれる。
また、本発明でいうカラー像の観察用設備には、展望台および観光バスの眺望用窓が含まれる。
【００１８】
５５０〜５８５ｎｍの波長範囲に透過率曲線の極小値を有し、該極小値での透過率を２５％以下とするのは、可視光線のうち最も眩しさを感じさせる波長域の光線透過率を抑えることを目的としており、好ましいのは、極小値での透過率を２０％以下とすることであり、さらに好ましいのは、極小値での透過率を１５％以下とすることである。
【００１９】
５９０〜６６０ｎｍの波長範囲における平均透過率を１５％以上とするのは、橙色光の透過率を維持するためであり、好ましくは、２０％以上とする。さらに、５９０〜６６０ｎｍの波長範囲に透過率曲線の極大値を有し、該極大値での透過率を３０％以上とするのが好ましく、なかでも特に好ましいのは、極大値での透過率を３５％以上とすることである。この目的は、合成樹脂原料に標準比視感度曲線の中心波長近傍に極大吸収値を有する有機色素、紫外線吸収剤および青色光吸収剤に加えて赤外線吸収もしくは反射剤を含有させることにより効果的に達成することができる。これにより、橙色光の透過率を高い水準に維持する一方、赤色光が過剰に透過することを防止し、全透過光の色バランスを適切なものとすることができる。
【００２０】
４７０〜５５０ｎｍの波長範囲における平均透過率を１０％以上とするのは、透過光の色バランスと視野の明るさを確保するためである。とりわけ、４７０〜５５０ｎｍの波長範囲のいずれの波長においても透過率を１５％以上とすることが好ましく、特に好ましいのは、２０％以上とすることである。
【００２１】
なお、４００〜４５０ｎｍの波長範囲での光線透過率は、青色光吸収剤によって実質的に０となるのが好ましい。
【００２２】
上記したそれぞれの透過率などの限定により、合成樹脂成形体が透過光線フィルターとして使用されたとき、単に眩しさを緩和するだけでなく、色バランス、色コントラストが良くなる事情は次のように考えられる。
【００２３】
まず、５５０〜５８５ｎｍの波長範囲を吸収減光することで眩しさを抑えるだけでなく、視覚系の中での赤色に対する反応と緑色に対する反応との間の連続性に段差が生ずるため、赤色と緑色の識別がし易くなる。これは、普通、虹に見られる隣接する色と色の境界がはっきりとは見えないが、仮にその境界に少し暗い部分があれば色の識別がし易くなる、と推測されるのと同じ理由である。一方、青色光は大気中で塵や水蒸気で散乱され易いが眼球内でも散乱されやすく視界の鮮明度を低下させる原因となっている。この青色光を減光するため青色光吸収剤を含有させたことで黄色と青色の透過率のバランスがとれるとともに、全般的に鮮明度を向上した。これらの結果として赤色、黄色、緑色、青色の色バランスがとれたことになり、しかも色コントラストが強調されるようになった。
【００２４】
次に、本発明の合成樹脂成形体の一例について説明する。
【００２５】
前記した標準比視感度曲線の中心波長近傍に極大吸収値を有する有機色素、紫外線吸収剤、青色光吸収剤および赤外線吸収剤もしくは反射剤を合成樹脂成形体の基材である合成樹脂原料に添加、混合した後、合成樹脂成形体全体に均一に含有されるよう、押出成形法または射出成形法で成形することにより合成樹脂成形体を得ることができる。また、吸収剤等の一部、例えば、赤外線反射剤を合成樹脂成形体の表面に真空蒸着法等によってコーティングすることも可能である。
【００２６】
有機色素の含量としては、合成樹脂成形体の基材である合成樹脂原料に対して０.０００１〜０.０１重量％が好ましく、０.０００５〜０.００５重量％が特に好ましい。紫外線吸収剤の含量としては、合成樹脂原料に対して０.１〜１.０重量％が好ましく、０.３〜０.８重量％が特に好ましい。青色光吸収剤の含量としては、合成樹脂原料に対して０.００１〜０.０２重量％が好ましく、０.００２〜０.０１重量％が特に好ましい。赤外線吸収もしくは反射剤の含量としては、合成樹脂原料に対して０.００１〜０.０５重量％が好ましく、０.００１〜０.０２重量％が特に好ましい。
【００２７】
また、本発明の実施に際しては、合成樹脂成形体を偏光フィルム等の偏光素子と組み合わせて使用することができるか、または偏光素子と一体となった合成樹脂成形体をインサート成形法、接着剤使用による積層法等によって作製して使用するなど、偏光素子を一体として含んでなる合成樹脂成形体として使用することもできる。インサート成形法による場合は、偏光フィルムの片面または両面にプラスチックシートを積層し一体化してなる偏光素子を予め金型内に挿入した上で射出成形を行い、偏光素子と樹脂とを一体化させる。偏光素子と合成樹脂成形体とを組み合わせて使用し、または偏光素子と一体化させることによる合成樹脂成形体としての透過率減少に関しては、含有させる色素量を変化させる等により合成樹脂成形体としての本発明における透過率および透過率曲線の範囲に入るように調節する。
【実施例１】
【００２８】
ポリカーボネート樹脂［三菱エンジニアリング
プラスチック（株）製Ｈ−３０００ＦＮ］                          １５ｋｇ
紫外線吸収剤［城北化学（株）製ＪＦ−８６］                        ６０ｇ
青色光吸収剤［日本化薬（株）製カヤセットイエローＡ−Ｇ］            １.０５ｇ
赤外線吸収剤［大日本インキ化学工業（株）製 ＩＲアディティブ２００］ １.８４ｇ
化合物（１）                                                        ０.２４ｇ
【化２】
2006031030.tif 000003
上記の混合物を２５０〜３００℃に温度調節された射出成形機で外形２５５ｍｍ×３３０ｍｍ、厚さ２ｍｍのシートに成形した。得られたシートの分光透過率を図１に示す。このシートをＣＲＴ画面の前面に画面と平行に吊り下げ、テレビゲームを続けたところ、眩しさを全く感じさせず、長時間のゲームでも疲労感が少なく、一方、青色、緑色、黄色、赤色が識別し易くなり色コントラストが鮮やかであった。
【実施例２】
【００２９】
ポリカーボネート樹脂［三菱エンジニアリング
プラスチック（株）製Ｈ−３０００ＦＮ］                        ６０ｋｇ
紫外線吸収剤［城北化学（株）製ＪＦ−８６］                    ２４０ｇ
青色光吸収剤［三井東圧染料（株）製ＰＳオレンジＧＧ］              ２ｇ
赤外線吸収剤［日本化薬（株）製ＩＲ７５０］                        １.０４ｇ
化合物（１）                                                      ０.６ｇ
上記の混合物を２５０〜３００℃に温度調節された押出成形機で厚さ２ｍｍの連続シートに成形し、切断して外形５５０×７００ｍｍのシートを得た。得られたシートの分光透過率を図４に示す。このシートを商用ゲーム機画面の前面に画面と平行に設置し、ゲームソフトによるゲームを続けたところ、ギラツキの激しい画面でも眩しさを全く感じさせず、長時間のゲームでも疲労感が少なく、一方、青色、緑色、黄色、赤色が識別し易くなり色コントラストが鮮やかとなった。
【実施例３】
【００３０】
ポリカーボネート樹脂［三菱エンジニアリング
プラスチック（株）製Ｈ−３０００ＦＮ］                        １５ｋｇ
紫外線吸収剤［城北化学（株）製ＪＦ−８６］                      ６０ｇ 
青色光吸収剤［日本化薬（株）製カヤセットイエローＡ−Ｇ］          ０.７５ｇ
赤外線吸収剤［日本化薬（株）製ＩＲ７５０］                        ０.９６ｇ 
化合物（２）                                                      ０.１５ｇ
【化３】
2006031030.tif 000004
上記の混合物を２５０〜３００℃に温度調節された射出成形機で外形２５５ｍｍ×３３０ｍｍ、厚さ２ｍｍのシートに成形した。得られたシートの分光透過率を図５に示す。このシートをＣＲＴ画面の前面に画面と平行に吊り下げ、テレビゲームを続けたところ、眩しさを全く感じさせず、長時間のゲームでも疲労感が少なく、一方、青色、緑色、黄色、赤色が識別し易くなり色コントラストが鮮やかであった。
【実施例４】
【００３１】
偏光フィルムの両面にポリカーボネートのシートを積層した偏光シート［三菱ガス化学（株）製“ユーピロンポーラ”、０.８ｍｍ厚］を合成樹脂成形体の輪郭に一致する形状に打ち抜いた偏光素子を予め準備し、これを金型面に安定するように配置した。
ポリカーボネート樹脂［三菱エンジニアリング
プラスチック（株）製Ｈ−３０００ＦＮ］                        １５ｋｇ 
紫外線吸収剤［城北化学（株）製ＪＦ−８６］                      ６０ｇ 
青色光吸収剤［三井東圧染料（株）製ＰＳオレンジＧＧ］              ０.４ｇ 
赤外線吸収剤［日本化薬（株）製ＩＲ７５０］                        ０.７８ｇ
化合物（１）                                                      ０.４２ｇ
上記の混合物を２５０〜３００℃に温度調節された射出成形機で射出成形し、偏光素子と射出樹脂が一体化した外形２５５ｍｍ×３３０ｍｍ、厚さ２ｍｍのシートを得た。得られたシートの分光透過率を図６に示す。このシートをＣＲＴ画面の前面に画面と平行に吊り下げ、テレビゲームを続けたところ、ギラツキの激しい画面でも眩しさを全く感じさせず、長時間のゲームでも疲労感が少なく、一方、青色、緑色、黄色、赤色が識別し易くなり色コントラストが鮮やかとなった。
【実施例５】
【００３２】
ポリカーボネート樹脂［三菱エンジニアリング
プラスチック（株）製Ｈ−３０００ＦＮ］                          １５ｋｇ
紫外線吸収剤［城北化学（株）製ＪＦ−８６］                        ６０ｇ
青色光吸収剤［日本化薬（株）製カヤセットイエローＡ−Ｇ］            ０.５ｇ
化合物（１）                                                        ０.１７ｇ
上記の混合物を２５０〜３００℃に温度調節された射出成形機で外形２５５ｍｍ×３３０ｍｍ、厚さ２ｍｍのシートに成形した。得られたシートの分光透過率を図７に示す。このシートをＣＲＴ画面の前面に画面と平行に吊り下げ、テレビゲームを続けたところ、眩しさを全く感じさせず、長時間のゲームでも疲労感が少なく、一方、青色、緑色、黄色、赤色が識別し易くなり色コントラストが鮮やかとなった。
【実施例６】
【００３３】
偏光フィルムの両面にポリカーボネートのシートを積層した偏光シート［三菱ガス化学（株）製“ユーピロンポーラ”、０.８ｍｍ厚］を合成樹脂成形体の輪郭に一致する形状に打ち抜いた偏光素子を予め準備し、これを金型面に安定するように配置した。
ポリカーボネート樹脂［三菱エンジニアリング
プラスチック（株）製Ｈ−３０００ＦＮ］                          １５ｋｇ
紫外線吸収剤［城北化学（株）製ＪＦ−８６］                        ６０ｇ
青色光吸収剤［三井東圧染料（株）製ＰＳオレンジＧＧ］                ０.４ｇ
化合物（１）                                                        ０.３６ｇ
上記の混合物を２５０〜３００℃に温度調節された射出成形機で射出成形し、偏光素子と射出樹脂が一体化した外形２５５ｍｍ×３３０ｍｍ、厚さ２ｍｍのシートを得た。得られたシートの分光透過率を図８に示す。このシートを窓ガラスに貼り付け、外界景色を眺めたところ、眩しさを全く感じさせず、一方、青色、緑色、黄色、赤色が識別し易くなり色コントラストが鮮やかとなり、かつ、遠方の山の起伏の輪郭もはっきり見えた。
【図面の簡単な説明】
【００３４】
【図１】実施例１で得られた合成樹脂成形体の分光透過率を示すグラフである。
【図２】標準比視感度曲線を示すグラフである。
【図３】従来の最も一般的なサングラスの透過率の傾向を示すグラフである。
【図４】実施例２で得られた合成樹脂成形体の分光透過率を示すグラフである。
【図５】実施例３で得られた合成樹脂成形体の分光透過率を示すグラフである。
【図６】実施例４で得られた合成樹脂成形体の分光透過率を示すグラフである。
【図７】実施例５で得られた合成樹脂成形体の分光透過率を示すグラフである。
【図８】実施例６で得られた合成樹脂成形体の分光透過率を示すグラフである。
【図１】
2006031030.tif 000007
【図２】
2006031030.tif 000008
【図３】
2006031030.tif 000009
【図４】
2006031030.tif 000010
【図５】
2006031030.tif 000011
【図６】
2006031030.tif 000012
【図７】
2006031030.tif 000013
【図８】
2006031030.tif 000014